(57)【要約】  メタクリル酸メチルに由来する単量体単位８５〜１００質量％を含有するメタクリル重合体（Ａ）１００質量部と、エポキシ基を含有する（メタ）アクリル酸エステルに由来する単量体単位を１〜５０質量％と、エチレン、炭素数３以上のα−オレフィン、およびスチレンからなる群から選ばれる少なくとも一種の単量体に由来する単量体単位を５０〜９９質量％とを含むエポキシ基含有重合体（Ｂ）０．１質量部以上１００質量部以下と、（メタ）アクリル酸アルキルエステル、ブタジエン、イソプレン、クロロプレン、スチレン、α−アルキルスチレン、アクリロニトリル、およびメタクリロニトリルからなる群から選ばれる少なくとも一種の単量体に由来する単量体単位と、炭素−炭素二重結合を二つ以上有する多官能単量体に由来する多官能単量体単位とを有する樹脂を含む架橋ゴム粒子（Ｃ）０．０１質量部以上２５質量部以下とを含有する熱可塑性樹脂組成物。【特許請求の範囲】
【請求項１】
メタクリル酸メチルに由来する単量体単位８５〜１００質量％を含有するメタクリル重合体（Ａ）１００質量部と、
エポキシ基を含有する（メタ）アクリル酸エステルに由来する単量体単位を１〜５０質量％と、エチレン、炭素数３以上のα−オレフィン、およびスチレンからなる群から選ばれる少なくとも一種の単量体に由来する単量体単位を５０〜９９質量％とを含むエポキシ基含有重合体（Ｂ）０．１質量部以上１００質量部以下と、
（メタ）アクリル酸アルキルエステル、ブタジエン、イソプレン、クロロプレン、スチレン、α−アルキルスチレン、アクリロニトリル、およびメタクリロニトリルからなる群から選ばれる少なくとも一種の単量体に由来する単量体単位と、炭素−炭素二重結合を二つ以上有する多官能単量体に由来する多官能単量体単位とを有する樹脂を含む架橋ゴム粒子（Ｃ）０．０１質量部以上２５質量部以下とを含有する熱可塑性樹脂組成物。
【請求項２】
エポキシ基含有重合体（Ｂ）が、さらに（メタ）アクリル酸アルキルエステルに由来する単量体単位を含み、前記（メタ）アクリル酸アルキルエステルに由来する単量体単位の含有量が、前記エポキシ基を含有する（メタ）アクリル酸エステルに由来する単量体単位と、前記エチレン、炭素数３以上のα−オレフィン、およびスチレンからなる群から選ばれる少なくとも一種の単量体に由来する単量体単位との合計量１００質量部に対して、０．１〜５０質量部である請求項１に記載の熱可塑性樹脂組成物。
【請求項３】
請求項１または２に記載の熱可塑性樹脂組成物を含有する成形体。
【請求項４】
請求項３に記載の成形体を含有する水回り用品。
【発明の詳細な説明】
【技術分野】
【０００１】
本発明は、メタクリル重合体（Ａ）、エポキシ基含有重合体（Ｂ）、および架橋ゴム粒子（Ｃ）を含有する熱可塑性樹脂組成物である。本発明によって、高い硬度を維持しつつ、耐溶剤性に優れる成形体を得ることができ、且つ成形時の反りを抑制することができる熱可塑性樹脂組成物、およびその成形体を提供することができる。
【背景技術】
【０００２】
熱可塑性樹脂組成物を含む成形体は、軽量であることや製品設計の自由度が高いことから様々な分野で陶器や金属製品の代替製品として利用されている。近年では、洗面化粧ボウル、キッチンシンク、便器、浴槽等の水回り用品に利用されている。水回り用品は、水に濡れた環境で化粧品や洗剤などの各種薬品が付着することにより、表面に割れが発生しやすい。そのため、水に濡れた環境で薬品が付着しても、表面に割れが発生しにくいこと（以下、耐溶剤性と称する。）が求められる。【０００３】
そのような課題を解決するために、例えば、メタクリル系樹脂と光線遮蔽添加剤とゴム質共重合体とを含有する樹脂組成物、および衛生陶器代替用熱可塑性樹脂成形体が報告されている（特許文献１）。
【先行技術文献】
【特許文献】
【０００４】
【特許文献１】特開２０１５−２２７４３４号公報
【発明の概要】
【発明が解決しようとする課題】
【０００５】
しかしながら、前記特許文献１に記載の衛生陶器代替用熱可塑性樹脂成形体は、高硬度であったが、上記耐溶剤性の点で、必ずしも十分満足できるものではなかった。また、前記特許文献１に記載の樹脂組成物を成形すると反りが生じやすく、所望の形に成形しにくいことがあった。
そこで、本発明の目的は、高い硬度を維持しつつ、耐溶剤性に優れる成形体を得ることができ、且つ成形時の反りを抑制することができる熱可塑性樹脂組成物、およびその成形体を提供することである。
【課題を解決するための手段】
【０００６】
上記の課題を解決するために、本発明者らは、鋭意検討した結果、本発明が、上記の課題を解決できることを見出した。すなわち本発明は以下のとおりである。【０００７】
［１］メタクリル酸メチルに由来する単量体単位８５〜１００質量％を含有するメタクリル重合体（Ａ）１００質量部と、
エポキシ基を含有する（メタ）アクリル酸エステルに由来する単量体単位を１〜５０質量％と、エチレン、炭素数３以上のα−オレフィン、およびスチレンからなる群から選ばれる少なくとも一種の単量体に由来する単量体単位を５０〜９９質量％とを含むエポキシ基含有重合体（Ｂ）０．１質量部以上１００質量部以下と、
（メタ）アクリル酸アルキルエステル、ブタジエン、イソプレン、クロロプレン、スチレン、α−アルキルスチレン、アクリロニトリル、およびメタクリロニトリルからなる群から選ばれる少なくとも一種の単量体に由来する単量体単位と、炭素−炭素二重結合を二つ以上有する多官能単量体に由来する多官能単量体単位とを有する樹脂を含む架橋ゴム粒子（Ｃ）０．０１質量部以上２５質量部以下とを含有する熱可塑性樹脂組成物。
［２］エポキシ基含有重合体（Ｂ）が、さらに（メタ）アクリル酸アルキルエステルに由来する単量体単位を含み、前記（メタ）アクリル酸アルキルエステルに由来する単量体単位の含有量が、前記エポキシ基を含有する（メタ）アクリル酸エステルに由来する単量体単位と、前記エチレン、炭素数３以上のα−オレフィン、およびスチレンからなる群から選ばれる少なくとも一種の単量体に由来する単量体単位との合計量１００質量部に対して、０．１〜５０質量部である前記［１］に記載の熱可塑性樹脂組成物。
［３］前記［１］または［２］に記載の熱可塑性樹脂組成物を含有する成形体。
［４］前記［３］に記載の成形体を含有する水回り用品。
【発明の効果】
【０００８】
本発明によれば、高い硬度を維持しつつ、耐溶剤性に優れる成形体を得ることができ、且つ成形時の反りを抑制することができる熱可塑性樹脂組成物、およびその成形体を提供することができる。
【図面の簡単な説明】
【０００９】
【図１】一実施形態の架橋ゴム粒子（Ｃ）の断面図である。
【発明を実施するための形態】
【００１０】
以下、本発明を実施するための形態（以下、「本実施形態」という。）について、詳細に説明する。以下の本実施形態は、本発明を説明するための例示であり、本発明を以下の内容に限定する趣旨ではない。本発明は、その要旨の範囲内で適宜変形して実施できる。
なお、本明細書において、単量体（Ｘ）に由来し、重合体を構成する構成単位のことを「単量体（Ｘ）に由来する単量体単位」と表記することがある。また、さらに略記して、例えば、メタクリル酸メチルに由来する単量体単位を「メタクリル酸メチル単量体単位」と表記したり、アクリル酸アルキルエステルに由来する単量体単位を「アクリル酸アルキルエステル単量体単位」と略記したりすることもある。また、本明細書において、特段の言及が無い限り、数値範囲「Ｙ〜Ｚ」とは「Ｙ以上Ｚ以下」を表し、（メタ）アクリル酸とは、メタクリル酸またはアクリル酸を表す。また、（メタ）アクリル酸アルキルエステルとは、ＣＨ２＝ＣＨＣＯＯＲ（Ｒがアルキル基）またはＣＨ２＝Ｃ（ＣＨ３）ＣＯＯＲ（Ｒがアルキル基）で表される化合物である。
【００１１】
（メタクリル重合体（Ａ））
メタクリル重合体（Ａ）は、メタクリル酸メチル単量体単位８５〜１００質量％を含有する重合体である。なお、後述の架橋ゴム粒子（Ｃ）とは異なるものである。
【００１２】
メタクリル重合体（Ａ）としては、例えば、メタクリル酸メチル単量体単位のみからなる単独重合体、メタクリル酸メチル単量体単位とメタクリル酸メチル以外の（メタ）アクリル酸アルキルエステル単量体単位とからなる共重合体等が挙げられ、メタクリル酸メチル単量体単位とメタクリル酸メチル単量体単位以外の（メタ）アクリル酸アルキルエステル単量体単位とからなる共重合体が好ましい。これらは、１種用いても２種以上併用してもよい。上記メタクリル酸メチル以外の（メタ）アクリル酸アルキルエステルとしては、アクリル酸メチル、（メタ）アクリル酸エチル、（メタ）アクリル酸ｎ−プロピル、（メタ）アクリル酸ｎ−ブチル、（メタ）アクリル酸ｓｅｃ−ブチル、（メタ）アクリル酸２−エチルヘキシル等が挙げられ、アクリル酸メチル、（メタ）アクリル酸エチル、または（メタ）アクリル酸ｎ−ブチルが好ましく、アクリル酸メチルまたは（メタ）アクリル酸エチルがより好ましい。
【００１３】
メタクリル重合体（Ａ）は、上記メタクリル酸メチル単量体単位以外の（メタ）アクリル酸アルキルエステル単量体単位を一種有する重合体であっても、２種以上有する重合体であってもよい。またメタクリル重合体（Ａ）は、上記メタクリル酸メチル単量体単位以外の（メタ）アクリル酸アルキルエステル単量体単位の種類が互いに異なる「メタクリル酸メチル−（メタ）アクリル酸アルキルエステル共重合体」を、２種以上含む混合物でもよい。
【００１４】
メタクリル酸メチル単量体単位の含有量は、８５〜１００質量％であり、８７〜９９．５質量％が好ましく、８９〜９９質量％がより好ましい。上記のメタクリル酸メチル単量体単位以外の（メタ）アクリル酸アルキルエステル単量体単位の含有量は、０〜１５質量％であり、０．５〜１３質量％が好ましく、１〜１１質量％がより好ましい。ただし、上記メタクリル酸メチル単量体単位以外の（メタ）アクリル酸アルキルエステル単量体単位とメタクリル酸メチル単量体単位との合計量を１００質量％とする。メタクリル酸メチルの含有量と、上記メタクリル酸メチル単量体単位以外の（メタ）アクリル酸アルキルエステル単量体単位の含有量を上記の範囲にすることで、耐熱性や機械強度に優れる成形体を得ることができる。
【００１５】
メタクリル重合体（Ａ）の含有量は、本実施形態の熱可塑性樹脂組成物をアセトンに溶解させた際に可溶な成分を再沈殿させたもの（以下、アセトン可溶部と称する。）を秤量することによって求めることができる。メタクリル重合体（Ａ）中のメタクリル酸メチル単量体単位の含有量、およびメタクリル酸メチル単量体単位以外の（メタ）アクリル酸アルキルエステル単量体単位の含有量は、アセトン可溶部を、熱分解ガスクロマトグラフィーなどを利用して分析することによって求めることができる。
【００１６】
メタクリル重合体（Ａ）を得るための重合方法は特に限定されないが、懸濁重合、乳化重合、塊状重合、溶液重合等が挙げられる。
【００１７】
メタクリル重合体（Ａ）は市販品を用いることができ、例えば住友化学（株）製「スミペックス」、三菱レーヨン（株）製「アクリペット」、（株）クラレ製「パラペット」、旭化成（株）製「デルペット」等が挙げられる。
【００１８】
メタクリル重合体（Ａ）のメルトフローレート（ＭＦＲ）は、０．５〜２５ｇ／１０分が好ましく、１〜８ｇ／１０分が好ましい。なお、ＭＦＲは、ＪＩＳ  Ｋ  ７２１８に基づき、測定温度２３０℃、荷重３７．３Ｎで測定される。
メタクリル重合体（Ａ）のＭＦＲが上記の範囲であれば、より耐溶剤性に優れる成形体を得ることができ、成形時の反りをより抑制することができる。
【００１９】
（エポキシ基含有重合体（Ｂ））
エポキシ基含有重合体（Ｂ）は、エポキシ基を含有する（メタ）アクリル酸エステル単量体単位（以下、単量体単位（ｂ１）と称する。）１〜５０質量％と、エチレン、炭素数３以上のα−オレフィン、およびスチレンからなる群から選ばれる少なくとも一種の単量体に由来する単量体単位（以下、単量体単位（ｂ２）と称する。）５０〜９９質量％とを含む重合体であり、耐溶剤性の観点から、好ましくは、さらに（メタ）アクリル酸アルキルエステル単量体単位（以下、単量体単位（ｂ３）と称する。）を含む重合体である。ここで、単量体単位（ｂ３）は、エポキシ基を含有しない単量体単位である。なお、α−オレフィンとは、α位に炭素−炭素二重結合を有するオレフィンである。
【００２０】
単量体単位（ｂ１）におけるエポキシ基を含有する（メタ）アクリル酸エステルとしては、（メタ）アクリル酸グリシジル、（メタ）アクリル酸［（３，４−エポキシシクロヘキサン）−１−イル］メチル、（メタ）アクリル酸−３，４−エポキシブチル、（メタ）アクリル酸−６，７−エポキシヘプチル等が挙げられ、好ましくは（メタ）アクリル酸グリシジルである。エポキシ基含有重合体（Ｂ）は、単量体単位（ｂ１）を一種有する重合体であっても、２種以上有する重合体であってもよく、単量体単位（ｂ１）の種類が互いに異なる重合体を、２種以上含む混合物であってもよい。単量体単位（ｂ１）を含有することで、耐溶剤性がより優れる成形体を得ることができる。
【００２１】
単量体単位（ｂ１）の含有量は、１〜５０質量％であり、好ましくは１〜３０質量％であり、より好ましくは１〜２０質量％である。ただし、単量体単位（ｂ１）と単量体単位（ｂ２）との単量体単位の合計量を１００質量％とする。なお、単量体単位（ｂ１）の含有量は、ＮＭＲなどを利用した分析によって求めることができる。
単量体単位（ｂ１）の含有量が、上記の範囲であると、耐溶剤性がより優れる成形体を得ることができる。
【００２２】
単量体単位（ｂ２）における炭素数３以上のα−オレフィンとしては、プロピレン、１−ブテン、１−ヘキセン、１−オクテン等が挙げられ、プロピレンが好ましい。
【００２３】
単量体単位（ｂ２）における単量体は、エチレンまたはプロピレンが好ましく、エチレンがより好ましい。エポキシ基含有重合体（Ｂ）は、単量体単位（ｂ２）を一種有する重合体であっても、２種以上有する重合体であってもよく、単量体単位（ｂ２）の種類が互いに異なる重合体を、２種以上含む混合物であってもよい。
【００２４】
単量体単位（ｂ２）の含有量は、５０〜９９質量％であり、好ましくは７０〜９９質量％であり、より好ましくは８０〜９９質量％である。ただし、単量体単位（ｂ１）と単量体単位（ｂ２）に由来する単量体単位の合計量を１００質量％とする。なお、単量体単位（ｂ２）の含有量は、ＮＭＲなどを利用した分析によって求めることができる。
単量体単位（ｂ２）の含有量が、上記の範囲であると、耐溶剤性がより優れる成形体を得ることができる。
【００２５】
単量体単位（ｂ３）における（メタ）アクリル酸アルキルエステルとしては、（メタ）アクリル酸メチル、（メタ）アクリル酸エチル、（メタ）アクリル酸ｎ−プロピル、（メタ）アクリル酸ｎ−ブチル、（メタ）アクリル酸ｓｅｃ−ブチル、（メタ）アクリル酸２−エチルヘキシル等が挙げられ、（メタ）アクリル酸メチルまたは（メタ）アクリル酸エチルが好ましく、（メタ）アクリル酸メチルがより好ましい。エポキシ基含有重合体（Ｂ）は、単量体単位（ｂ３）を一種有する重合体であっても、２種以上有する重合体であってもよく、単量体単位（ｂ３）の種類が互いに異なる重合体を、２種以上含む混合物であってもよい。
【００２６】
エポキシ基含有重合体（Ｂ）が、さらに単量体単位（ｂ３）を含む重合体である場合、単量体単位（ｂ３）の含有量は、好ましくは０．１〜５０質量部であり、より好ましくは１〜４５質量部であり、さらに好ましくは３〜４０質量部である。ただし、単量体単位（ｂ１）と単量体単位（ｂ２）との合計量を１００質量部とする。単量体単位（ｂ３）の含有量が、上記の範囲であると、耐溶剤性がより優れる成形体を得ることができる。
【００２７】
エポキシ基含有重合体（Ｂ）を得るための重合方法は、特に限定されないが、例えば、高圧ラジカル重合、溶液重合、乳化重合等の方法が挙げられる。また、ポリエチレン、ポリプロピレン、ポリスチレン、エチレン−α−オレフィン共重合体、スチレン共重合体等の単量体単位（ｂ２）を有する重合体に、エポキシ基を含有する（メタ）アクリル酸エステルを溶液混練もしくは溶融混練することにより、グラフト重合させる方法も挙げられる。
【００２８】
エポキシ基含有重合体（Ｂ）は、市販品を用いてもよく、例えば住友化学（株）製「ボンドファースト」等を用いることができる。
【００２９】
熱可塑性樹脂組成物に含まれるエポキシ基含有重合体（Ｂ）の含有量としては、メタクリル重合体（Ａ）１００質量部に対して、０．１質量部以上１００質量部以下であり、好ましくは０．３質量部以上５０質量部以下であり、より好ましくは０．５質量部以上２０質量部以下である。エポキシ基含有重合体（Ｂ）の含有量を上記の範囲にすることにより、耐溶剤性がより優れる成形体を得ることができ、且つ成形時の反りをより抑制することができる。
【００３０】
エポキシ基含有重合体（Ｂ）の含有量は、本実施形態の熱可塑性樹脂組成物をアセトンに溶解させた際に不溶な成分（以下、アセトン不溶部と称する。）のうち、トルエンに溶解させた際に可溶な成分を再沈殿させたもの（以下、「アセトン不溶部中のトルエン可溶部」と称する。）を秤量することによって求めることができる。
エポキシ基含有重合体（Ｂ）中の単量体単位（ｂ１）の含有量、単量体単位（ｂ２）の含有量、および単量体単位（ｂ３）の含有量は、アセトン不溶部中のトルエン可溶部をＮＭＲなどを利用して分析することによって求めることができる。
【００３１】
（架橋ゴム粒子（Ｃ））
架橋ゴム粒子（Ｃ）は、（メタ）アクリル酸アルキルエステル、ブタジエン、イソプレン、クロロプレン、スチレン、α−アルキルスチレン、アクリロニトリル、およびメタクリロニトリルからなる群から選ばれる少なくとも一種の単量体に由来する単量体単位と、炭素−炭素二重結合を二つ以上有する多官能単量体に由来する多官能単量体単位とを有する樹脂を含むゴム粒子である。
【００３２】
（メタ）アクリル酸アルキルエステルとしては、例えば、（メタ）アクリル酸メチル、（メタ）アクリル酸エチル、（メタ）アクリル酸イソプロピル、（メタ）アクリル酸ｎ−ブチル、（メタ）アクリル酸ｓｅｃ−ブチル、（メタ）アクリル酸イソブチル、（メタ）アクリル酸ｔ−ブチル、（メタ）アクリル酸２−エチルへキシル、（メタ）アクリル酸シクロヘキシル等が挙げられる。
α−アルキルスチレンとしては、例えば、α−メチルスチレン、ｔ−ブチルスチレン等が挙げられる。
【００３３】
炭素−炭素二重結合を二つ以上有する多官能単量体としては、例えば、マレイン酸ジアリル、（メタ）アクリル酸アリル、ジビニルベンゼン、トリビニルベンゼン、アルキレングリコールジ（メタ）アクリレート、トリアリルイソシアネート、ポリエチレングリコールジ（メタ）アクリレートなどが挙げられる。これらは１種のみ用いても、２種以上用いてもよい。
【００３４】
架橋ゴム粒子（Ｃ）は、単層のゴム粒子であっても多層のゴム粒子であってもよい。架橋ゴム粒子（Ｃ）としては、軟質層と硬質層をそれぞれ一層以上有する二層以上のゴム粒子が好ましく、成形加工時の熱劣化や加熱によるゴム粒子の変形が抑制され、成形体の耐熱性を向上させることができる傾向にあるため、軟質層と硬質層をそれぞれ一層以上有する三層以上の有機ゴム粒子がより好ましい。
【００３５】
軟質層と硬質層をそれぞれ一層以上有する三層以上の有機ゴム粒子は、図１に示すように、粒子の中心から外側に向かって順に、最内層４、中間層３、および最外層２を有する構造であることが好ましい。ここで、最内層とは粒子の最も中心に存在する層であり、最外層とは粒子の最も中心から離れて存在する層である。また中間層とは、最内層と最外層の間に存在する層であり、２層以上有していてもよい。三層以上の有機ゴム粒子において、最内層および最外層は、軟質層であっても硬質層であってもよく、中間層は、軟質層であっても硬質層であっても、軟質層と硬質層の積層体であってもよい。三層以上の有機ゴム粒子の構造としては、例えば、粒子の中心から外側に向かって順に、軟質層−硬質層−軟質層−硬質層、軟質層−硬質層−硬質層、軟質層−軟質層−硬質層、硬質層−軟質層−硬質層、硬質層−硬質層−軟質層−硬質層、硬質層−軟質層−硬質層−硬質層を有する構造等が挙げられ、好ましくは、粒子の中心から外側に向かって順に、硬質層−軟質層−硬質層を有する三層構造、硬質層−硬質層−軟質層−硬質層を有する四層構造、または硬質層−軟質層−硬質層−硬質層を有する四層構造である。
三層以上の有機ゴム粒子として、好ましくは、最内層および最外層が硬質層であり、中間層が軟質層である三層構造の有機ゴム粒子である。最内層と最外層が硬質層であることにより、有機ゴム粒子の変形が抑制される傾向にあり、中間層が軟質層であることにより、有機ゴム粒子の靭性が向上する傾向にある。
【００３６】
硬質層に含まれる樹脂が有する単量体単位としては、上記多官能単量体単位、メタクリル酸メチル単量体単位、メタクリル酸エチル単量体単位、メタクリル酸ｎ−プロピル単量体単位、メタクリル酸イソプロピル単量体単位、メタクリル酸ｎ−ブチル単量体単位、メタクリル酸ｓｅｃ−ブチル単量体単位、メタクリル酸ｔ−ブチル単量体単位、メタクリル酸２−エチルへキシル単量体単位、メタクリル酸シクロヘキシル単量体単位、α−メチルスチレン単量体単位、ｔ−ブチルスチレン単量体単位、アクリロニトリル単量体単位、メタクリロニトリル単量体単位等が挙げられる。これらは、１種のみ含んでいても、２種以上用いてもよい。
最内層として硬質層が形成される場合、該硬質層に含まれる樹脂が有する単量体単位として好ましくは、上記多官能性単量体単位、および、メタクリル酸メチル単量体単位またはメタクリル酸エチル単量体単位である。最内層として形成される硬質層に含まれる上記多官能単量体単位の含有量は、好ましくは０．０００１質量％以上１０質量％以下である。ただし、最内層として形成される硬質層の樹脂が有する全単量体単位の合計量を１００質量％とする。最外層として硬質層が形成される場合、該硬質層に含まれる樹脂が有する単量体単位として、好ましくは、メタクリル酸メチル単量体単位またはメタクリル酸エチル単量体単位である。
【００３７】
軟質層に含まれる樹脂が有する単量体単位としては、上記多官能単量体単位、アクリル酸ｎ−ブチル単量体単位、アクリル酸２−エチルへキシル単量体単位等の炭素数が４〜１１のアクリル酸アルキルエステル単量体単位、スチレン単量体単位、イソプレン単量体単位、クロロプレン単量体単位等が挙げられ、好ましくは上記多官能単量体単位、炭素数が４〜１１のアクリル酸アルキルエステル単量体単位、またはスチレン単量体単位であり、さらに好ましくは、上記多官能性単量体単位、アクリル酸ｎ−ブチル単量体単位、またはスチレン単量体単位である。軟質層に含まれる樹脂が有する上記多官能単量体単位の含有量は、好ましくは０．０００１質量％以上１０質量％以下である。ただし、軟質層に含まれる樹脂が有する全単量体単位の合計量を１００質量％とする。
【００３８】
熱可塑性樹脂組成物に含まれる架橋ゴム粒子（Ｃ）の含有量は、メタクリル重合体（Ａ）１００質量部に対して、０．００１質量部以上２５質量部以下であり、好ましくは０．５質量部以上２４質量部以下であり、より好ましくは１質量部以上２３質量部以下であり、いっそう好ましくは７質量部以上２３質量部以下である。架橋ゴム粒子（Ｃ）の含有量を上記の範囲にすることで、耐溶剤性と硬度がより優れる成形体を得ることができ、且つ成形時の反りをより抑えることができる。なお、架橋ゴム粒子（Ｃ）の含有量は、本実施形態の熱可塑性樹脂組成物のアセトン不溶部のうち、トルエンに溶解させた際に不溶な成分（以下、アセトン不溶部中のトルエン不溶部と称する。）を秤量することによって求めることができる。なお、無機物を含有する熱可塑性樹脂組成物の場合は、アセトン不溶部中のトルエン不溶部の量からＪＩＳ  Ｋ７２５０−１に基づき求めた灰分量を除くことで架橋ゴム粒子（Ｃ）の含有量を求めることができる。
【００３９】
架橋ゴム粒子（Ｃ）の製造方法は、特に限定されないが、特開昭５５−２７５７６に記載の方法等が挙げられる。
【００４０】
本実施形態の熱可塑性樹脂組成物は、メタクリル重合体（Ａ）、エポキシ基含有重合体（Ｂ）、および架橋ゴム粒子（Ｃ）を含有する組成物である。
本実施形態の熱可塑性樹脂組成物は、アセトン不溶部を含有する。熱可塑性樹脂組成物のアセトン不溶部は、熱可塑性樹脂組成物１００質量部に対して、５質量部以上２５質量部以下であることが好ましく、６質量部以上２４質量部以下であることがより好ましく、７質量部以上２３質量部以下であることがさらに好ましい。アセトン不溶部が上記の範囲であると、耐溶剤性と硬度がより優れる成形体を得ることができる。
【００４１】
本実施形態の熱可塑性樹脂組成物は、本発明の目的を損なわない範囲で、添加剤を含有させてもよい。添加剤としては、酸化防止剤、紫外線吸収剤、無機充填剤、着色剤、難燃剤等が挙げられ、酸化防止剤、紫外線吸収剤、無機充填剤、および着色剤を添加することが好ましい。
【００４２】
酸化防止剤としては特に限定されるものではないが、ヒンダードフェノール系酸化防止剤やリン系酸化防止剤が挙げられる。具体的には、ペンタエリスリトールテトラキス［３−（３，５−ジ−ｔｅｒｔ−ブチル−４−ヒドロキシフェニル）プロピオネート、６−［３−（３−ｔ−ブチル−４−ヒドロキシ−５−メチルフェニル）プロポキシ］−２，４，８，１０−テトラ−ｔ−ブチルジベンゾ［ｄ，ｆ］［１，３，２］ジオキサホスフェピン、亜リン酸トリス（２，４−ジ−ｔｅｒｔ−ブチルフェニル）、チオジエチレンビス［３−（３，５−ジ−ｔｅｒｔ−ブチル−４−ヒドロキシフェニル）プロピオネート、オクタデシル−３−（３，５−ジ−ｔｅｒｔ−ブチル−４−ヒドロキシフェニル）プロピオネート、Ｎ，Ｎ'−ヘキサン−１，６−ジイルビス［３−（３，５−ジ−ｔｅｒｔ−ブチル−４−ヒドロキシフェニルプロピオンアミド、３，３'，３''，５，５'，５''−ヘキサ−ｔｅｒｔ−ブチル−ａ，ａ'，ａ''−（メシチレン−２，４，６−トリイル）トリ−ｐ−クレゾール、４，６−ビス（オクチルチオメチル）−o−クレゾール、４，６−ビス（ドデシルチオメチル）−о−クレゾール、エチレンビス（オキシエチレン）ビス［３−（５−ｔｅｒｔ−ブチル−４−ヒドロキシ−ｍ−トリル）プロピオネート、ヘキサメチレンビス［３−（３，５−ジ−ｔｅｒｔ−ブチル−４−ヒドロキシフェニル）プロピオネート、１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン、１，３，５−トリス［（４−ｔｅｒｔ−ブチル−３−ヒドロキシ−２，６−キシリン）メチル］−１，３，５−トリアジン−２，４，６（１Ｈ，３Ｈ，５Ｈ）−トリオン、２，６−ジ−ｔｅｒｔ−ブチル−４−（４，６−ビス（オクチルチオ）−１，３，５−トリアジン−２−イルアミン）フェノール等が挙げられ、ペンタエリスリトールテラキス［３−（３，５−ジ−ｔｅｒｔ−ブチル−４−ヒドロキシフェニル）プロピオネート、または６−［３−（３−ｔ−ブチル−４−ヒドロキシ−５−メチルフェニル）プロポキシ］−２，４，８，１０−テトラ−ｔ−ブチルジベンゾ［ｄ，ｆ］［１，３，２］ジオキサホスフェピンが好ましい。これらは一種用いても、二種以上併用してもよい。
酸化防止剤の含有量として、好ましくはメタクリル重合体（Ａ）１００質量部に対して、０．０００１質量部以上５質量部以下であり、より好ましくは０．００１質量部以上１質量部以下である。
【００４３】
紫外線吸収剤としては特に限定されるものではないが、例えば２，２’−メチレンビス［６−（２Ｈ−ベンゾトリアゾール−２−イル）−４−（１，１，３，３−テトラメチルブチル）フェノール］、２，４−ジ−ｔ−ブチルフェニル−３’，５’−ジ−ｔ−ブチル−４’−ヒドロキシベンゾエート、ビス（２，２，６，６−テトラメチル−４−ピペリジン）セバケート、テトラキス（１，２，２，６，６−ペンタメチル−４−ピペリジル）１，２，３，４−ブタンテトラカルボキシラート等が挙げられる。これらは一種用いても、二種以上併用してもよい。
紫外線吸収剤の含有量として、好ましくはメタクリル重合体（Ａ）１００質量部に対して、０．０００１質量部以上５質量部以下であり、より好ましくは０．００１質量部以上１質量部以下である。
【００４４】
無機充填剤としては特に限定されるものではないが、例えば、ガラス繊維、炭素繊維、ケイ酸カルシウム繊維、チタン酸カリウム繊維、ホウ酸アルミニウム繊維、フレーク状ガラス、タルク、カオリン、マイカ、ハイドロタルサイト、炭酸カルシウム、炭酸亜鉛、酸化亜鉛、二酸化亜鉛、リン酸一水素カルシウム、ウォラストナイト、シリカ、ゼオライト、アルミナ、酸化アルミナ、ベーマイト、水酸化アルミニウム、酸化チタン、二酸化チタン、ケイ酸、酸化ケイ素、二酸化ケイ素、酸化マグネシウム、二酸化マグネシウム、ケイ酸カルシウム、アルミノケイ酸ナトリウム、ケイ酸マグネシウム、硫酸バリウム、黄銅、銅、銀、アルミニウム、ニッケル、鉄、酸化鉄、グラファイト、カーボンナノチューブ、フッ化カルシウム、雲母、モンモリロナイト、膨潤性フッ素雲母、アパタイト等が挙げられる。これらの無機充填剤は、適宜表面処理を施してもよい。また、これらの無機充填剤は一種用いても、二種以上併用してもよい。
無機充填剤の含有量として、好ましくはメタクリル重合体（Ａ）１００質量部に対して、０．０００１質量部以上３０質量部以下であり、より好ましくは０．００１質量部以上１０質量部以下である。
【００４５】
着色剤としては特に限定されるものではないが、例えばペリレン系染料、ペリノン系染料、ピラゾロン染料、メチン系染料、クマリン染料、キノフタロン系染料、キノリン系染料、アントラキノン系染料、アンスラキノン系染料、アスドラピリドン系染料、チオインジゴ系染料、クマリン系染料、イソインドリノン系顔料、シケトピロロピロール系顔料、縮合アゾ系顔料、ベンズイミダゾロン系顔料、ジオキサジン系顔料、銅フタロシアニン系顔料、キナクリドン系顔料、ニッケル錯体系化合物、ステアリン酸亜鉛、ステアリン酸マグネシウム、ステアリン酸カルシウム、ステアリン酸アルミニウム、ポリメチルシルセスキオキサン、ハロゲン化銅フタロシアニン、エチレンビスステアリン酸アマイド、群青、群青バイオレット、ケッチェンブラック、アセチレンブラック、ファーネスブラック、カーボンブラック、流動パラフィン、シリコンオイル等が挙げられる。これらは一種用いても、二種以上併用してもよい。
着色剤の含有量として、好ましくはメタクリル重合体（Ａ）１００質量部に対して、０．０００１質量部以上５質量部以下であり、より好ましくは０．００１質量部以上１質量部以下である。
【００４６】
難燃剤としては特に限定されるものではないが、例えば、環状窒素化合物、リン系難燃剤、シリコン系難燃剤、籠状シルセスキオキサン又はその部分開裂構造体、シリカ系難燃剤等が挙げられる。これらは一種用いても、二種以上併用してもよい。
難燃剤の含有量として、好ましくはメタクリル重合体（Ａ）１００質量部に対して、０．０００１質量部以上５質量部以下であり、より好ましくは０．００１質量部以上１質量部以下である。
【００４７】
本実施形態の熱可塑性樹脂組成物は、本発明の目的を損なわない範囲で、メタクリル重合体（Ａ）、エポキシ基含有重合体（Ｂ）、架橋ゴム粒子（Ｃ）以外の樹脂を含有させてもよい。これらの樹脂としては、例えば、ポリプロピレン、ポリエチレン、ポリスチレン、ＡＢＳ樹脂（アクリロニトリル−ブタジエン−スチレン共重合体）、ＡＳ樹脂（アクリロニトリル−スチレン共重合体）、ＢＡＡＳ樹脂（ブタジエン−アクリロニトリル−アクリロニトリルゴム−スチレン共重合体、ＭＢＳ樹脂（メチルメタクリレート−ブタジエン−スチレン共重合体）、ＡＡＳ樹脂（アクリロニトリル−アクリロニトリルゴム−スチレン共重合体）、ポリ乳酸、ポリカーボネート、ポリブチレンテレフタレート、ポリエチレンテレフタレート、ポリプロピレンテレフタレート、ポリトリメチレンテレフタレート、ポリエチレンナフタレート等のポリアルキレンアリレート系樹脂、ポリテトラフルオロエチレン（四フッ化エチレン樹脂、ＰＴＦＥ）、三フッ化塩化エチレン樹脂（ＰＣＴＦＥ）、四フッ化エチレン六フッ化エチレンプロピレン樹脂（ＰＦＥＰ）、フッ化ビニル樹脂（ＰＶＦ）、フッ化ビリニデン樹脂（ＰＶＤＦ）、二フッ化二塩化エチレン樹脂、テトラフルオロエチレン−パーフルオロアルキルビニルエーテル共重合体（ＰＦＡ）、テトラフルオロエチレン−ヘキサフルオロプロピレン共重合体、テトラフルオロエチレン−エチレン共重合体（ＥＴＦＥ）、ポリビニリデンフルオライド、ポリクロロトリフルオロエチレン、クロロトリフルオエチレン−エチレン共重合体（ＥＣＴＦＥ）等のフッ素系樹脂、ポリアミド樹脂、ポリフェニレンエーテル樹脂、ポリフェニレンスルフィド樹脂、フェノール樹脂、不飽和ポリエステル樹脂、ビニルエステル樹脂、ジアリルフタレート樹脂、エポキシ樹脂、シアネート樹脂、キシレン樹脂、トリアジン樹脂、ユリア樹脂、メラミン樹脂、ベンゾグアナミン樹脂、ウレタン樹脂、オキセタン樹脂、ケトン樹脂、アルキド樹脂、フラン樹脂、スチリルピリジン樹脂、シリコーン樹脂、合成ゴム等が挙げられる。ＡＳ樹脂、またはＢＡＡＳ樹脂を含有することで、熱可塑性樹脂組成物の流動性を向上させることができる。ＡＢＳ樹脂、またはＭＢＳ樹脂を含有することで、成形体の耐衝撃性を向上させることができる。ポリエステル樹脂を含有することで、成形体の耐溶剤性を向上させることができる。フッ素系樹脂またはシリコーン樹脂を含有することで、成形体表面の防汚効果を向上させることができる。これらの樹脂は一種用いても、二種以上併用してもよい。
これらの樹脂の含有量として、好ましくはメタクリル重合体（Ａ）１００質量部に対して、０．０００１質量部以上５０質量部以下であり、より好ましくは０．００１質量部以上３０質量部以下である。
【００４８】
本実施形態の熱可塑性樹脂組成物を含有する成形体は、上述したメタクリル重合体（Ａ）、エポキシ基含有重合体（Ｂ）、および架橋ゴム粒子（Ｃ）と、適宜添加剤や、上述した他の樹脂とを混練して熱可塑性樹脂組成物を得て、これを所望の形状に成形することにより得られる。
混練方法としては、特に限定されないが、例えば、押出機、加熱ロール、ニーダー、ローラミキサー、バンバリーミキサー等の混練機を用いて混練する方法が挙げられる。押出機による混練が、生産性の面で好ましい。混練温度は、混合する原料の好ましい加工温度に従えばよいが、１４０〜３００℃が好ましく、１８０〜２８０℃がより好ましい。
【００４９】
本実施形態の成形体の成形方法は特に限定されないが、射出成形、シート成形、ブロー成形、インジェクションブロー成形、インフレーション成形、Ｔダイ成形、プレス成形、押出成形等の溶融状態で成形する方法が挙げられ、圧空成形、真空成形等の二次加工成形法も適用することができる。
【００５０】
本実施形態の成形体の用途としては、以下に限定されるものではないが、例えば、洗面化粧ボウル、キッチンシンク、便器、浴槽等の水回り用品、照明等のハウジング用途、サイドバイザー、グレージング、メーターカバー、ヘッドランプカバー、テールランプカバー、ピラー等の自動車に代表される乗り物部品用途、遮音壁や窓等の建材用途、食器、スーツケース、スマートフォンカバー、化粧品什器等の雑貨用途、パチンコ面板等のアミューズメント用途、看板等を挙げることができ、水回り用品が好ましい。なお、水回り用品とは、水を使用する場所に用いられる物品である。
【００５１】
以下、実施例および比較例により本発明を更に詳しく説明する。なお、物性の評価方法は下記の方法で行った。
（１）耐溶剤性の測定
下記条件で射出成形を行い、９０ｍｍ幅×１５０ｍｍ長×５ｍｍ厚の平板を用意した。
（成形条件）
成形機：ファナック社製ＡＵＴＯＳＨＯＴ  １５０Ｄ（スクリュー径：４４ｍｍ）
シリンダー温度（ノズル側から順に）：２５５／２６０／２５０／２３５／２２０℃
射出速度：４０ｍｍ／秒
保圧：８００ｋｇ／ｃｍ２，１０秒
金型温度：６０℃
冷却時間：６０秒
【００５２】
（１−１）耐溶剤性滴下試験
上記で用意した平板をパネルソーにより、幅方向が均等になるように切断して二枚の試験板に加工した後、７３℃の水に１２０時間浸した。その後、表面の水分を拭き取り、温度２３℃／湿度５５％の部屋で２時間静置した後、試験板表面にエタノールを滴下して、表面を観察し、以下のように評価した。
Ｘ：表面にクラックが入った
Ｙ：表面にクラックが無かった。
【００５３】
（１−２）耐溶剤性繰返し試験
上記で用意した平板を７３℃の水に４８時間浸した。その後、表面の水分を拭き取り、温度２３℃／湿度５５％の雰囲気下で７２時間静置した。その後、試験板表面にエタノールを２ｍＬ含ませた紙ウエス（日本製紙クレシア製、キムワイプＳ−２００（登録商標）、大きさ：１２０ｍｍ×２１５ｍｍ）を被せて３０分間静置し、平板を貫通するクラックの有無を確認した。クラックが無い場合は、再度エタノールを２ｍＬ含ませた紙ウエス（日本製紙クレシア製、キムワイプＳ−２００（登録商標）、大きさ：１２０ｍｍ×２１５ｍｍ）を被せて３０分間静置した後に平板を貫通するクラックの有無を確認した。これを繰り返し、何回目の試験で平板を貫通するクラックが生じるかを観察した。
【００５４】
耐溶剤性滴下試験と耐溶剤性繰返し試験の結果から、以下の基準に沿って、耐溶剤性のレベルを評価した。レベル＋＋は最も耐溶剤性に優れていることを指し、レベル−は最も耐溶剤性が劣ることを指す。
＜耐溶剤性のレベル＞
＋＋：耐溶剤性滴下試験の結果がＹ、耐溶剤性繰返し試験の結果が２回目以上
＋：耐溶剤性滴下試験の結果がＹ、耐溶剤性繰返し試験の結果が１回目
−：耐溶剤性滴下試験の結果がＸ
【００５５】
（２）反りの測定
下記条件で射出成形を行い、９０ｍｍ幅×１５０ｍｍ長×３ｍｍ厚の平板を用意した。
（成形条件）
成形機：ファナック（株）社製ＡＵＴＯＳＨＯＴ  １５０Ｄ（スクリュー径：４４ｍｍ）
シリンダー温度（ノズル側から順に）：２５５／２６０／２５０／２３５／２２０℃
射出速度：５０ｍｍ／秒
保圧：８００ｋｇ／ｃｍ２，１０秒
金型温度：６０℃
冷却時間：２０秒
【００５６】
上記で成形した試験板を平地に置いた際の４隅の地面からの距離を反り量として測定した。試験は５枚の試験板を測定し、反り量の平均値＋（３×標準偏差）を算出した。算出した値が小さいほど、反りが抑制されていることを示す。
【００５７】
（３）最大射出圧の測定
下記条件で２ｍｍ厚のスパイラル流動長が７５０ｍｍ以上７６０ｍｍ以下になるようにスクリュー位置を調節して、射出成形を行い、最大射出圧を測定した
成形機：東洋機械金属（株）社製Ｓｉ−１８０Ｖ（スクリュー径：２８ｍｍ）
シリンダー温度（ノズル側から順に）：２５０／２４５／２４０／２３０／２２０℃
射出速度：５００ｍｍ／秒
保圧：５０ｋｇ／ｃｍ２，１０秒
金型温度：６５℃
冷却時間：４５秒
【００５８】
上記の最大射出圧が低いほど、成形歪みが少なくなり、反りが抑制されていることを示す。成形体の大きさによって成形時の反りやすさが異なるが、上記（２）で算出した値が小さく、且つ最大射出圧が低いものほど、様々な大きさの成形体の成形時において反りを抑制できることを示す。
【００５９】
（４）硬度の測定
ＪＩＳ  Ｋ  ５６００−５−４に基づき鉛筆硬度を測定した。２Ｈ以上であるものが硬度に優れる。
【００６０】
（５）ＭＦＲの測定
ＪＩＳ  Ｋ  ７２１０に基づき、測定温度が２３０℃、荷重が３７．３Ｎにおいて、ＭＦＲを測定した。
【００６１】
［実施例１］
特公昭５５−２７５７６号公報記載の方法に基づき、乳化重合により、最内層がメタクリル酸メチル、アクリル酸メチル、メタクリル酸アリルをそれぞれ９４．０質量％、５．８質量％、０．２質量％の割合で重合させた共重合体、中間層がアクリル酸ｎ−ブチル、スチレン、メタクリル酸アリルをそれぞれ８１．５質量％、１６．５質量％、２．０質量％の割合で重合させた共重合体、最外層がメタクリル酸メチルとアクリル酸メチルをそれぞれ９４．５質量％、５．５質量％の割合で重合させた共重合体からなり、最内層、中間層、最外層の割合が３５質量％、４５質量％、２０質量％である架橋ゴム粒子Ｃ１を得た。Ｃ１のブロッキングを防止するため、６７質量％のＣ１に対して３３質量％のメタクリル酸メチルとアクリル酸メチルを９０質量％と１０質量％の割合で重合したメタクリル重合体Ａ１をラテックス状態でＣ１と混合し、その後塩析し、架橋ゴム粒子Ｃ１とメタクリル重合体Ａ１との混合物Ｄ１を得た。
【００６２】
攪拌器を備えた重合反応器に、メタクリル酸メチル９７．５質量部及びアクリル酸メチル２．５質量部の混合物と、１，１−ジ（ｔ−ブチルパーオキシ）シクロヘキサン０．０１６質量部と、ｎ−オクチルメルカプタン０．１６質量部とを、それぞれ連続的に供給し、２５５℃、平均滞留時間４３分で重合反応を行った。次いで、重合反応器から出る反応液（部分重合体）を予熱した後、脱揮押出機に供給し、未反応の単量体成分を気化して回収するとともに、ペレット状のメタクリル重合体Ａ２を得た。Ａ２のＭＦＲは２ｇ／１０分だった。
【００６３】
エポキシ基含有重合体Ｂ１として、住友化学製“ボンドファースト  ＢＦ−７Ｍ”（メタクリル酸グリシジル単量体単位：６質量％、エチレン単量体単位：６７質量％、アクリル酸メチル単量体単位：２７質量％）を用いた。
【００６４】
Ａ１とＡ２の合計１００質量部に対して、Ｂ１を１．２質量部、Ｃ１１８．９質量部となる割合でＡ２とＢ１とＤ１を混ぜた。次いで、Ｄ１とＡ２とＢ１からなる樹脂成分１００質量部に対し、添加剤として二酸化チタンを０．２７質量部、ペンタエリスリトールテトラキス［３−（３，５−ジ−ｔｅｒｔ−ブチル−４−ヒドロキシフェニル）プロピオネートを０．０８質量部、２，２’−メチレンビス［６−（２Ｈ−ベンゾトリアゾール−２−イル）−４−（１，１，３，３−テトラメチルブチル）フェノール］を０．０３質量部加え、日本製鋼所製二軸押出機（型式：ＴＥＸ３０ＳＳ−３０ＡＷ−２Ｖ）を用いて２６０℃で混練し、ペレット化した。このペレットを用いて、耐溶剤性、反りおよび硬度の評価を行った。評価結果を表２に示す。
【００６５】
［実施例２〜７］
Ａ１とＡ２の合計１００質量部に対して、Ｂ１と、Ｃ１の割合を表１記載の割合とした以外は実施例１と同様の方法でペレットを得た。得られたペレットを用いて、耐溶剤性、反りおよび硬度の評価を行った。評価結果を表２に示す。
【００６６】
［比較例１〜４］
Ａ１とＡ２の合計１００質量部に対して、Ｂ１と、Ｃ１の割合を表１記載の割合とした以外は実施例１と同様の方法でペレットを得た。得られたペレットを用いて、耐溶剤性、反りおよび硬度の評価を行った。評価結果を表２に示す。
【００６７】
［実施例８］
Ｂ１の代わりにエポキシ基含有重合体Ｂ２として、住友化学製“ボンドファースト  ＢＦ−７Ｌ”（メタクリル酸グリシジル単量体単位：３質量％、エチレン単量体単位：７０質量％、アクリル酸メチル単量体単位：２７質量％）を用いた以外は実施例７と同様の方法でペレットを得た。得られたペレットを用いて、耐溶剤性、反りおよび硬度の評価を行った。評価結果を表２に示す。
【００６８】
［実施例９］
Ｂ１の代わりにエポキシ基含有重合体Ｂ３として、住友化学製“ボンドファースト  ＢＦ−２Ｃ”（メタクリル酸グリシジル単量体単位：６質量％、エチレン単量体単位：９４質量％）を用いた以外は実施例７と同様の方法でペレットを得た。得られたペレットを用いて、耐溶剤性、反りおよび硬度の評価を行った。評価結果を表２に示す。
【００６９】
［実施例１０］
Ｂ１の代わりにエポキシ基含有重合体Ｂ４として、住友化学製“ボンドファースト  ＢＦ−Ｅ”（メタクリル酸グリシジル単量体単位：１２質量％、エチレン単量体単位：８８質量％）を用いた以外は実施例７と同様の方法でペレットを得た。得られたペレットを用いて、耐溶剤性、反りおよび硬度の評価を行った。評価結果を表２に示す。
【００７０】
【表１】
2018051870.tif 000002
【００７１】
なお、表１中の空欄は、エポキシ基含有重合体が含有されていないことを示す。
【００７２】
【表２】
2018051870.tif 000003
【００７３】
なお、表２中の空欄は、未測定であることを示す。また、耐溶剤性繰返し試験の結果が「１６回目以上」とは、１５回目の試験でもクラックが生じなかったことを意味する。
【００７４】
表２の結果より、比較例１および４は耐溶剤性レベルが−であり、耐溶剤性が劣っており、比較例２は実施例に比べて硬度が低くなっており、比較例３は実施例に比べて反りの値が小さく、成形時の反りを抑制できていないことが分かる。
【００７５】
［実施例１１］
攪拌器を備えた重合反応器に、メタクリル酸メチル９６質量部及びアクリル酸メチル４質量部の混合物と、１，１−ジ（ｔ−ブチルパーオキシ）シクロヘキサン０．０１７質量部と、ｎ−オクチルメルカプタン０．２７質量部とを、それぞれ連続的に供給し、２５５℃、平均滞留時間４３分で重合反応を行った。次いで、重合反応器から出る反応液（部分重合体）を予熱した後、脱揮押出機に供給し、未反応の単量体成分を気化して回収するとともに、ペレット状のメタクリル重合体Ａ３を得た。
Ａ３のＭＦＲは１１ｇ／１０分だった。
【００７６】
Ａ２の代わりにＡ３を用いた以外は実施例４と同様の方法でペレットを得た。得られたペレットを用いて、耐溶剤性、反りおよび硬度の評価を行った。その結果、耐溶剤滴下試験はＹ、耐溶剤性繰返し試験は１回目であり、耐溶剤性レベルは＋であった。また、反りは１．５、射出圧は２２８ＭＰａ、鉛筆硬度は２Ｈだった。
【００７７】
［比較例５］
Ｂ１の代わりに、住友化学製“アクリフト  ＷＫ３０７”（エチレン単量体単位：７５質量％、メタクリル酸メチル単量体単位：２５質量％）を用いた以外は実施例７と同様の方法でペレットを得た。得られたペレットを用いて、耐溶剤性、反りおよび硬度の評価を行った。その結果、耐溶剤滴下試験はＸ、耐溶剤性繰返し試験は９回目であり、耐溶剤性レベルは−であった。また、反りは１．５、射出圧は２２７ＭＰａ、鉛筆硬度は２Ｈだった。これらの結果より、比較例５は耐溶剤性が劣ることが分かった。
【符号の説明】
【００７８】
１…架橋ゴム粒子（Ｃ）、２…最外層、３…中間層、４…最内層
【図１】
2018051870.tif 000004
【国際調査報告】
2018051870.tif 000005
2018051870.tif 000006